(57)【特許請求の範囲】
【請求項１】
半導体基板上に層のスタックを形成する方法であって、
基板（１）を提供する工程と、
基板の上に、Ｒｕからなる第１金属層（２）を形成する工程と、
原子層堆積により、第１金属層の上に、ＴｉＯ２の保護層（３）を堆積する工程であって、ＡＬＤ堆積中に酸化剤としてＨ２Ｏが使用される工程と、
原子層堆積により、ＴｉＯ２層の上に、誘電体材料層を堆積する工程であって、ＡＬＤ堆積中に酸化剤としてＯ３が使用され、これによりＴｉＯ２層と第２誘電体層とのスタックを得る工程と、
誘電体材料層の上に、第２金属層を堆積する工程と、を含む方法。
【請求項２】
１またはそれ以上のドーパントが第２誘電体層に加えられ、このドーパントは、Ｓｒ、Ｔａ、Ａｌ、Ｈｆ、Ｇｄ、Ｚｒ、Ｓｃ、Ｄｙからなるグループから選択されることを特徴とする請求項１に記載の方法。
【請求項３】
ＴｉＯ２の保護層は、１ｎｍより小さな膜厚を有する請求項１または２に記載の方法。
【請求項４】
更に、基板上に、１またはそれ以上の金属−絶縁体−金属キャパシタ構造を形成するプロセス工程を含む請求項１〜３のいずれかに記載の方法。
【発明の詳細な説明】
【技術分野】
【０００１】
本発明は、半導体デバイスで使用する金属−絶縁体−金属キャパシタ（ＭＩＭＣＡＰ）構造の製造に関する。主な応用は、ＤＲＡＭデバイスのようなランダムアクセスメモリでのＭＩＭＣＡＰの使用である。
【背景技術】
【０００２】
ＤＲＡＭ金属−絶縁体−金属キャパシタ（ＭＩＭＣＡＰ）の将来の小型化のために、Ａｌ２Ｏ３（〜９）および／またはＺＡＺ（ＺｒＯ２／Ａｌ２Ｏ３／ＺｒＯ２）（〜４０）で与えられるｋ値より高いｋ値を有する誘電体が必要とされる。第２の必要は、上面の酸化により、金属電極が等価酸化膜厚（ＥＯＴ）に寄与しないことである。それゆえに、従来のＭＩＭＣＡＰのＴｉＮを置き換える有望な金属の１つはルテニウム（Ｒｕ）である。たとえ上面でこれが更に酸化されても、ＲｕＯ２は金属のような導電性の挙動を示し、これによりＥＯＴには寄与しない。
【０００３】
ｈｉｇｈ−ｋ層および金属層の双方は、好ましくは原子層堆積（ＡＬＤ）または化学気相堆積（ＣＶＤ）で堆積され、高アスペクト比の構造でも良好なステップカバレジを確実にする。ｈｉｇｈ−ｋ誘電体層のＡＬＤでは、しばしばオゾン（Ｏ３）を酸化剤に用いる。ｈｉｇｈ−ｋ誘電体のｋ値は、しばしば金属の結晶構造に依存する。アナターゼ（anatase）相中では約４０であるのに、ルチル（rutile）型のＴｉＯ２では、約８０のｋ値を有することが報告されている。しかしながら、ＡＬＤによりルチル型のＴｉＯ２を成長することは容易ではない。アナターゼＴｉＯ２を形成することが好ましい。高温アニール後においてのみ、ルチル型のＴｉＯ２に変わる。ＭＩＭＣＡＰ応用では、上部および下部の電極の感受性により、最高で６５０〜７００℃のアニール温度が適用される。一般には、ルチルは７５０℃より高温でのみ得られる。
【０００４】
ＡＬＤにより成長させたＴｉＯ２は、アナターゼ相のアモルファスまたは結晶である。相は、少なくとも７００℃まで維持される。類似のプロセス条件（温度）において、酸化剤としてＨ２Ｏの代わりにＯ３が用いられた場合、Ｏ３はより強い酸化剤であるため、堆積中の結晶相の形成が好まれる。この理由により、Ｏ３は酸化剤として好まれる。下部電極としてＲｕを使用する場合、２５０℃のＡＬＤのＴｉＯ２プロセスで酸化剤としてＯ３を用いて、ルリルＴｉＯ２がＲｕ上に得られたことが報告されている。例えば、文献"High dielectric constant TiO2 thin films on a Ru electrode grown at 250℃ by atomic-layer deposition", Kim et al, Appl. Phys. Lett., 85, 4112 (2004) 参照。
【０００５】
ルチル相ＴｉＯ２は、ルチル正方晶ＴｉＯ２（格子パラメータ：ａ＝ｂ＝４．５９Å、ｃ＝２．９６Å）と、正方晶ＲｕＯ２（格子パラメータ：ａ＝ｂ＝４．５０Å、ｃ＝３．１０Å）との間の結晶構造の良好な整合のために、結晶テンプレートアプローチを用いて得ることができる。これは、Froflich et al. により、文献 "Epitaxial growth of high-k TiO2 rutile films on RuO2 electrodes", Electrochem. Solid-State Lett., 11, G19 (2008) で報告されている。
【０００６】
しかしながら、Ｏ３とＲｕは両立しないことも報告されている。ＲｕがＯ３に露出した場合に、Ｒｕは即座にエッチングされることも報告されている（文献 "Etching technique for ruthenium with a high etch rate and high selectivity using O3 gas", Nakahara et al, Journal of Vacuum Science And Technology B, 19, 2133 (2001) 参照）。一方、ＲｕＯ２は、Ｏ３と非常に反応しにくいことが知られている。
【０００７】
結論として、保護無しでは、Ｒｕ基板は、Ｏ３系ｈｉｇｈ−ｋ堆積プロセスと両立しない。表面の部分エッチングと粗面化が、ｈｉｇｈ−ｋ堆積の最初の段階で起きる。同様の問題は、Ｒｕより金属で起きやすい。また、金属がＯ３でエッチングされない場合、Ｏ３への露出は金属を酸化させ、金属酸化物が金属のようで無い場合は、ＥＴＯへの寄与とより高抵抗化が起きるであろう。
【０００８】
文献ＵＳ２００９／０１３４４５は、ＲｕのＡＬＤまたはＣＶＤ堆積により得られた下部電極と、ルチル相のＴｉＯ２相を含む誘電体とを含むＭＩＭＣＡＰ構造に関する。Ｒｕ電極とＴｉＯ２層との間に、酸化剤としてＯ３またはＨ２Ｏを用いてＡＬＤで得られたＡｌ２Ｏ３層が形成される。Ａｌ２Ｏ３層の機能は、下部電極とＴｉＯ２層との間の界面特性の劣化を防止し、下部電極の酸化を防止することである。ＴｉＯ２層は、反応成分としてＯ３を用いたＡＬＤにより得られる。問題は、Ａｌ２Ｏ３層は、ルチル型のＴｉＯ２を成長するための最適なテンプレートを形成しないことである。ＴｉＯ２層のＡＬＤ堆積後に、ルチル型で成長しなかったＴｉＯ２の部分を変えるために、酸化プラズマ処理または酸素イオンビーム照射が必要となる。また、Ａｌ２Ｏ３は約９の適度なｋ値を有し、保護層は受け入れられないＥＯＴへの寄与を与えるであろう。
【０００９】
現存の技術の他の問題は、Ｒｕ／ＲｕＯ２がＲｕ層の酸化により形成される場合に、Ｒｕ層の低い粗さが維持されないことである。Ｏ３処理やＲｕ層にＯ２アニールを行うことによる酸化のような、Ｒｕの上にＲｕＯ２層を得るための最新の酸化技術は、基板の粗さを増加させる傾向にある。なぜならば、Ｏ３による望まないエッチングや、ＲｕＯ２結晶の部分的な形成のためである。Ｒｕ表面の平坦性を保持するＲｕの酸化技術は現在無い。
【発明の概要】
【００１０】
本発明は、添付した請求の範囲に記載された方法およびデバイスに関する。特に本発明は、半導体基板上に層のスタック形成する方法に関し、この方法は、
基板を提供する工程と、
基板の上に、第１金属層、または金属の酸化物により覆われた第１金属層を形成する工程と、
原子層堆積により、第１金属層の上、または酸化物の上に、ＴｉＯ２の保護層を堆積する工程であって、ＡＬＤ堆積中に酸化剤としてＨ２Ｏが使用される工程と、
原子層成長により、ＴｉＯ２層の上に、誘電体材料層を堆積する工程であって、ＡＬＤ堆積中に酸化剤としてＯ３が使用され、これによりＴｉＯ２層と第２誘電体層とのスタックを得る工程と、
誘電体材料層の上に、第２金属層を堆積する工程と、を含む。
【００１１】
好適な具体例では、第１金属層は、その上面の上の、Ｒｕ層または酸化ルテニウムにより覆われたＲｕ層からなり、またはこれを含む。
【００１２】
好適な具体例では、第２誘電体層は、ルチル相のＴｉＯ２層である。
【００１３】
保護ＴｉＯ２層は、好適には１ｎｍより小さな膜厚を有する。
【００１４】
上述の方法は、更に、基板上に第１金属層を堆積する工程と、その後にＴｉＯ２保護層の堆積に先立って第１金属層を酸化して、金属層の上に金属酸化層を形成する工程を含み、この酸化工程は、１分と３０分との間の酸化時間で、２００℃と４５０℃との間の温度で、０．１３Ｐａと１３３３．２２Ｐａとの間のＯ２の全圧または分圧を用いて、Ｏ２またはＯ２と１またはそれ以上の不活性ガスとの混合物からなる雰囲気に金属層を露出することにより行われる。上述の分圧、温度、および酸化時間では、金属酸化層の粗さが、第１金属層の粗さと実質的に等しくなる。
【００１５】
金属は、好適には、更に、基板上に、１またはそれ以上の金属−絶縁体−金属キャパシタ構造を形成するプロセス工程を含む。
【００１６】
本発明は、同様に、
その表面上の、金属層、または金属の酸化物層により覆われた金属層からなる、またはこれを含む下部電極と、
下部電極の上の、中間ＴｉＯ２層である第１誘電体サブレイアと、第１ＴｉＯ２層の上の第２誘電サブレイアとからなる誘電体層と、
誘電体層の上の上部電極と、を含む金属−絶縁体−金属キャパシタに関する。
【００１７】
本発明にかかるＭＩＭＣＡＰでは、金属はルテニウムである。中間ＴｉＯ２サブレイアは、好適には１ｎｍより小さな厚さを有する。
【００１８】
本発明は、１分と３０分との間の酸化時間で、２００℃と４５０℃との間の温度で、０．１３Ｐａと１３３３．２２Ｐａとの間のＯ２の全圧または分圧を用いて、Ｏ２またはＯ２と１またはそれ以上の不活性ガスとの混合物からなる雰囲気に金属層を適用することにより、金属層を酸化する方法に関する。
【図面の簡単な説明】
【００１９】
【図１】本発明の第１の具体例にかかる方法の多くの工程を示す。
【図２ａ】本発明にかかる酸化プロセスで、２つの異なる温度において、酸化時間の関数として、最初は５ｎｍの膜厚であるＲｕ層の膜厚と、Ｒｕ層の上に形成されたＲｕＯ２層の膜厚を示す。
【図２ｂ】２つの異なる温度において、酸化時間の関数として、本発明にかかる酸化プロセスにより得られたＲｕＯ２層のＲＭＳ粗さの値を示す。
【図３】図１に示す方法により得られるＭＩＭＣＡＰ構造を示す。
【図４】本発明の第２の具体例にかかる方法により得られるＭＩＭＣＡＰ構造を示す。
【発明の詳細な説明】
【００２０】
図１ａから図１ｆを参照して、第１の好適な具体例にかかる発明の方法についてここで述べる。最初に、例えばビット線とトランジスタ（図示せず）を含むシリコン基板のような基板１が提供される。次に、Ｒｕ層２が基板上に堆積される。Ｒｕの堆積は、原子層堆積（ＡＬＤ）で行われ、あるいはプラズマ誘起ＡＬＤ（ＰＥＡＬＤ）やＣＶＤで行うこともできる。ＴｉＮ層が最初に基板上に堆積され、Ｒｕ層がＴｉＮ層の上に堆積されてもよい。例えば、１０ｎｍのＴｉＮ層が堆積された後に、５ｎｍのＲｕが堆積されても良い。
【００２１】
次にＲｕ層２に制御された酸化方法が適用される。ルテニウムの酸化が、クロスフロータイプ（cross-flow-type）ＡＬＤリアクタ中で、２５０℃で行われ、約１〜１．５ｎｍｍの酸化ルテニウム薄膜３が形成される。本記載では、酸化ルテニウムは、正方晶の結晶構造を有し、ルチルＴｉＯ２と２％を越えない不整合を有するＲｕＯｘとして理解される。これは、ｘの値が実質的に２に等しいことを意味する。この２の値からの小さな偏差は、上述の不整合が２％の限度以内であれば許容される。以下の記載では、このように記載されたＲｕの酸化物はＲｕＯ２と呼ばれる。特定の好適な具体例では、（図１ｂに示すような）Ｒｕ層を含む基板が、Ｏ２からなり、またはＯ２と１またはそれ以上のＮ２のような不活性ガスからなる低圧雰囲気に適用される。Ｏ２の圧力または分圧は、１ｍＴｏｒｒと１０Ｔｏｒｒの間（即ち、０．１３Ｐａと１３３３．２２Ｐａの間）である。酸化中の温度は、２００℃と４５０℃の間である。酸化時間は、１分と３０分の間で、より高温では、より短い酸化時間が適用できる。本発明は、それらの酸化条件下では、Ｒｕ層の上にＲｕＯ２層３を得ることができ、ＲｕＯ２層の粗さは、最初のＲｕ層の粗さと実質的に等しいことを明らかにする。
【００２２】
図２ａ、図２ｂに結果が示され、これらは、全圧力が１Ｔｏｒｒで、分圧が０．２ＴｏｒｒのＯ２とＮ２とからなる低圧雰囲気で有効である。図２ａは、２５０℃と３７０℃で得られたＲｕＯ２層の膜厚を、酸化時間の関数として示す。温度および酸化時間に依存して、ＲｕＯ２膜厚は１ｎｍと２ｎｍの間となる。線１００は、酸化前のＲｕ層の初期膜厚を示す。図２ｂは、初期Ｒｕ粗さ１０１と比較した、酸化時間の関数としてのＲＭＳ粗さの値を示す。測定点１０２は、２５０℃と３７０℃に対して有効である（四角と三角が一致している）。これらの結果から、２５０℃の温度において、粗さを実質的に同じ値に維持するためには、酸化時間は約１０分より短いことが好ましいことが導き出される。３７０℃において、酸化時間は、約５分より短いことが好ましい。本記載の全てにおいて、Ｔｏｒｒの単位は、ＳＩ単位であるＰａに対して、以下のように計算される：１Ｔｏｒｒ＝１３３．３３Ｐａ。
【００２３】
本発明は、このように、初期のＲｕ層のＲＭＳ値と実質的に同じ値を有するＲｕＯ２層を形成できる、酸化時間と温度についてのウインドウを規定する。そのようなＲｕＯ２層の形成は、ＲｕＯ２とＴｉＯ２の整合した結晶構造により、続くルチル相ＴｉＯ２の成長に有利である。ＲｕＯ２層の低い粗さは、ＲｕＯ２層の上に堆積される層の表面均一性のために有利である。
【００２４】
酸化工程の後に、ＴｉＯ２の第１層４がＡＬＤにより堆積される。本発明の方法中で、ＡＬＤによりいずれかの酸化層を堆積する工程は、それ自体知られており、クロスフロータイプＡＬＤリアクタのようなＡＬＤに適した公知の装置で行われる。第１ＴｉＯ２層４のＡＬＤ堆積は、リアクタチャンバ中で、基板上で行われる多くの堆積サイクルを通して行われ、それぞれのサイクルは、
基板の表面上に、Ｔｉ前駆体、例えばＴｉ（ＯＣＨ３）４を提供する工程と、
例えばＮ２ガス流により、リアクタチャンバをパージする工程と、
酸化剤としてＨ２Ｏを気相状態で加える工程と、
例えばＮ２により再度リアクタチャンバをパージする工程と、
を含む。
【００２５】
堆積温度は、好適には約２５０℃である。圧力は、好適には１Ｔｏｒｒと３Ｔｏｒｒの間である。４つの工程の時間は、以下の通りである：２秒／４秒／４秒／８秒。そのようなＡＬＤパラメータは、１サイクルが約０．０４ｎｍの、サイクル当たりの成長になる。
【００２６】
第１ＴｉＯ２層４の膜厚は、１ｎｍより薄く、より好適には０．６ｎｍより薄い。
【００２７】
第２のＡＬＤ堆積工程では、第２ＴｉＯ２層５が、以下のサイクル：
基板の表面上に、Ｔｉ前駆体、例えばＴｉ（ＯＣＨ３）４を加える工程と、
例えばＮ２ガス流により、リアクタチャンバをパージする工程と、
酸化剤としてＯ３を加える工程と、
例えばＮ２により再度リアクタチャンバをパージする工程と、
の繰り返しにより堆積される。
【００２８】
第２ＴｉＯ２層の堆積では、堆積温度は好適には約２５０℃であり、圧力は好適には１Ｔｏｒｒと３Ｔｏｒｒの間である。４つの工程の時間は、以下の通りである：４秒／５秒／４秒／８秒。第２ＴｉＯ２層５の膜厚は、適用により異なる。ＭＩＭＣＡＰの形成のために、この層の膜厚は、好適には５ｎｍと２０ｎｍの間である。第２ＡＬＤ工程の間または後に、公知のドーピング方法により、第２ＴｉＯ２層にドーパントが加えられる。ドーパントは、Ｓｒ、Ｔａ、Ａｌ、Ｈｆ、Ｇｄ、Ｚｒ、Ｓｃ、Ｄｙからなるグループから選択されても良い。
【００２９】
ＲｕＯ２層３と第１ＴｉＯ２層４との組み合わせは、続くＡＬＤ／Ｏ３堆積工程中に、エッチングからＲｕの保護を強化する。更に、第１ＴｉＯ２層４が１ｎｍより薄いため、ＲｕＯ２結晶構造は薄いＴｉＯ２層の上に伝わり、ＲｕＯ２とルチルＴｉＯ２構造の整合のために、Ｏ３の下での第２ＴｉＯ２層５の堆積中に、ルチルＴｉＯ２がより容易に形成される。
【００３０】
最後に、第２ＴｉＯ２層４の上に、第２金属層６が堆積される。第２金属層は、Ｒｕ層またはＴｉＮ層、または他の好適な層である。第１および第２の金属層を形成するための堆積技術は、ＭＩＭＣＡＰ構造を形成するための公知な技術による。
【００３１】
第２の具体例では、Ｒｕ層の制御された酸化工程は省略され、第１ＴｉＯ２層の堆積のために上述した方法の工程、即ち、酸化剤としてＨ２Ｏを用いたＡＬＤにより、第１ＴｉＯ２層が直接Ｒｕ層の上に堆積される。この第１ＴｉＯ２層は、酸化剤としてＯ３を用いた、それに続くＡＬＤ工程によるＲｕの酸化から、Ｒｕ層を保護する。第２ＴｉＯ２層の堆積のために上述した工程、即ち酸化剤としてＯ３を用いたＡＬＤにより、第２ＴｉＯ２層が続いて堆積されても良い。この具体例では、ＲｕＯ２層が無いために、第２ＴｉＯ２層はルチル相ではなく、または全てがルチル相というわけではない。しかしながら、Ｏ３によるエッチングからＲｕ層を保護するという長所は残っている。
【００３２】
本発明の方法では、第１金属層の堆積のために、Ｒｕに代えて他の金属を用いても良く、これは結局はＭＩＭＣＡＰの下部電極を形成する。好適には、酸化物がＥＯＴに寄与しないような金属特性を有する金属が用いられる。そのような金属の例は、モリブデンである。また、Ｒｕの酸化が行われない第２の具体例において特に、第２ＴｉＯ２の代わりに他の誘電体を堆積させて、中間ＴｉＯ２層を、整合した微細構造の層を成長するためのテンプレートではなく、保護層として機能させても良い。例えばＡｌ２Ｏ３、チタニウムアルミニウム酸化物、ＺｒＯ２、ＨｆＯ２、ストロンチウムチタニウム酸化物、または他のｈｉｇｈ−ｋ誘電体が第２誘電体層として用いられ、酸化剤としてのＯ３を用いたＡＬＤで堆積させてもよい。
【００３３】
続いて公知の製造工程が行われる第１の具体例にかかる方法で得られる金属―絶縁体―金属キャパシタは、図３に示される。これは、少なくともその上面にＲｕ層１０ａと１ｎｍと２ｎｍの間の膜厚ＲｕＯ２層とを有する下部電極１０、最大で１ｎｍの膜厚の第１中間ＴｉＯ２層１１ａと第２誘電体層１１ｂを含む誘電体層１１、および上部電極１２を含む。中間ＴｉＯ２層の構造は、下方のＲｕＯ２層により規定され、この層はルチルＴｉＯ２の構造に類似し、それゆえに第２堆積工程でルチルＴｉＯ２を成長するのに適している。第２誘電体がルチル相ＴｉＯ２の場合、第１および第２のＴｉＯ２層は、最終製品において区別できなくても良い。
【００３４】
第２の具体例にかかる方法で得られるＭＩＭＣＡＰが、図４に示される。ＭＩＭＣＡＰは、少なくとも上面にＲｕ層を有する下部電極２０、膜厚が１ｎｍより薄い第１中間ＴｉＯ２層２１ａと第２誘電体層２１ｂ（例えばルチルＴｉＯ２または他の誘電体）とからなる誘電体層２１、および上部電極２２を含む。第２誘電体がＴｉＯ２とは異なる場合、中間層ＴｉＯ２は最終製品において検出することができる。
【００３５】
本発明は、また、上述の酸化法により、金属基板または他の材料からなる基板の上に存在する金属層のような、金属層を酸化する方法に関する。この方法では、Ｏ２からなる、またはＯ２と１またはそれ以上のＮ２のような不活性ガスとの混合物からなる低圧力雰囲気が、金属層に適用される。Ｏ２の圧力または分圧は、１ｍＴｏｒrと１０Ｔｏｒｒの間（０．１３Ｐａと１３３３．２２Ｐａの間）である。酸化中の温度は、２００℃と４５０℃との間である。酸化時間は１分と３０分との間であり、より高温ではより短い酸化時間が適用できる。本発明は、それらの酸化条件において、金属酸化層の粗さが最初の金属層の粗さに実質的に等しく、金属層の上に金属酸化層を形成することが可能なことを明らかにする。好適な具体例では、金属層はＲｕ層である。
【００３６】
本発明は、また、本発明の方法により得られた層のスタックを含む半導体ウエハ、例えば図１ｆに示すようなウエハに関する。
【００３７】
例−試験結果
試験は、２５０℃で酸化ルテニウム上にルチルＴｉＯ２結晶の原子層堆積を得るために行われた。層は、分光偏光解析法（ＳＥ）、Ｘ線反射率測定（ＸＲＲ）、Ｘ線回折（ＸＲＤ）、走査電子顕微鏡（ＳＥＭ）、透過電子顕微鏡（ＴＥＭ）、飛行時間（ＴＯＦ）、二次イオン質量分析法（ＳＩＭＳ）、容量−電圧（Ｃ−Ｖ）、およびお電流密度−電圧（Ｊ−Ｖ）により特性が示される。１．５ｎｍＲｕＯ２／４ｎｍＲｕ／１０ｎｍＴｉＮ／Ｓｉ（１００）ウエハ（直径３００ｍｍ）上に、２５０℃で、Ｔｉ（ＯＣＨ３）４とＯ３および／またはＨ２Ｏを酸化剤として用いて、クロスフロータイプのＡＬＤリアクタ中で膜を成長させた。比較のために、ＡＬＤＴｉＯ２膜が、１０ｎｍＰＶＤＴｉＮ／２０ｎｍＳｉＯ２／Ｓｉ（１００）基板上に、同様に成長させた。ＴｉＯ２は、Ｈ２ＯまたはＯ３を酸化剤に用いた自己制御成長を示し、類似のサイクルあたりの成長（ＧＰＣ）、即ち約０．０４ｎｍ／サイクルを示す。一方、開始表面の機能として、Ｈ２ＯとＯ３との間で、微細構造で明らかな違いが観察される。斜入射ＸＲＤ（ＧＩＸＲＤ）測定は、ＴｉＮ上に成長したＴｉＯ２は、Ｈ２Ｏ系プロセスを用いた場合はアモルファスであり、またはＯ３系プロセスでは、Ｏ３のより強力な酸化ポテンシャルのためにアナターゼあることを示す。
【００３８】
基板としてＲｕを用いた場合、ＴｉＯ２は、Ｈ２Ｏを用いた成長ではアモルファスであるが、Ｏ３を用いた場合はルチルであった。最後に、ＲｕＯ２／Ｒｕの上で、水ベースのプロセスはアナターゼ形成に繋がったが、一方、Ｏ３を用いたＴｉＯ２は同様にルチルを形成した。Ｏ３系プロセスでの、ＲｕおよびＲｕＯ２の双方の基板に対するルチルＴｉＯ２の形成は、最初のＯ３パルス中にすでにＲｕＯ２が形成されることによる。重要なことは、酸化剤としてＯ３を用いた双方の場合（ＲｕおよびＲｕＯ２／Ｒｕ）において、Ｒｕ下部電極の一部が下層のＴｉＮに至るまで大きくエッチングされて、非常に不均一な層になったことである。これを防止するために、Ｈ２Ｏを用いた約０．３ｎｍＴｉＯ２のエッチングストップ層が、Ｏ３系プロセスを用いたＴｉＯ２層のバルクの残余の前に堆積された。ウエハ偏光解析法マップまたはＲｕ層は、この中間層の有利な効果を明確に示した。プロセスのＨ２Ｏ系部分はエッチングを防止する一方、Ｏ３は非常に望まれるルチル相を形成した。
【図１】
0005883263.tif 000002
【図２ａ】
0005883263.tif 000003
【図２ｂ】
0005883263.tif 000004
【図３】
0005883263.tif 000005
【図４】
0005883263.tif 000006